(57)【要約】【課題】  基材フィルムの一方の面に熱転写性色材層が形成され、他方の面に耐熱滑性層が形成されている熱転写シートにおいて、基材フィルムと耐熱滑性層との間に耐熱プライマー層を設けて、耐熱滑性層と基材フィルムとの接着性に優れ、印画によるシワ等を防止した耐熱性を有する熱転写シートを提供する。【解決手段】  基材フィルムの一方の面に少なくとも２つ以上の熱転写性色材層を面順次に形成し、該基材フィルムの他方の面に耐熱プライマー層を介して、耐熱滑性層が形成されている熱転写シートで、該耐熱プライマー層がアクリル酸モノマーを主体とした共重合体（Ａ）、あるいはメタクリル酸モノマーを主体とした共重合体（Ｂ）を含有し、前記の共重合体（Ａ）、あるいは共重合体（Ｂ）に関し、そのＴｇが３０℃以上８０℃以下であり、かつ、その重量平均分子量が４００００以上３０００００以下である構成とした。【選択図】      図１
2010125724.tif 000002
【特許請求の範囲】
【請求項１】
基材フィルムの一方の面に少なくとも２つ以上の熱転写性色材層を面順次に形成し、該基材フィルムの他方の面に耐熱滑性層が形成されている熱転写シートにおいて、基材フィルムと耐熱滑性層との間に耐熱プライマー層を設け、該耐熱プライマー層がアクリル酸モノマーを主体とした共重合体（Ａ）、あるいはメタクリル酸モノマーを主体とした共重合体（Ｂ）を含有し、前記の共重合体（Ａ）、あるいは共重合体（Ｂ）に関し、そのＴｇが３０℃以上８０℃以下であり、かつ、その重量平均分子量が４００００以上３０００００以下であることを特徴とする熱転写シート。
【請求項２】
前記の耐熱滑性層が水酸基含有熱可塑性樹脂とポリイソシアネート、リン酸エステル系界面活性剤および、高密度ポリエチレンワックス粒子を含み、上記の耐熱滑性層における高密度ポリエチレンワックスの含有量が０．５〜８質量％であり、該高密度ポリエチレンワックスは、融点が１１０℃以上１４０℃以下で、平均粒径が７〜１２μｍの球状粒子であることを特徴とする請求項１に記載の熱転写シート。
【請求項３】
前記の熱転写性色材層が、少なくともイエロー色材層、マゼンタ色材層、シアン色材層を含むことを特徴とする請求項１または２に記載の熱転写シート。
【請求項４】
前記の熱転写シートは、カード作製用であることを特徴とする請求項１〜３のいずれか一つに記載の熱転写シート。
【発明の詳細な説明】
【技術分野】
【０００１】
本発明は、熱転写シ−トに関し、更に詳しくは基材フィルムの一方の面に熱転写性色材層が形成され、他方の面に耐熱プライマー層と耐熱滑性層を基材フィルムからこの順に設け、特定の材料から耐熱プライマー層を構成し、印画によるシワ等を改善した耐熱性を有する熱転写シートに関するものである。
【背景技術】
【０００２】
従来、種々の熱転写記録方法が知られているが、それらの中でも、昇華転写用染料を記録材とし、これをポリエステルフィルム等の基材上に適当なバインダーで担持させた染料層を有する熱転写シートから、昇華染料で染着可能な被転写材、例えば、紙やプラスチックフィルム等に染料受容層を形成した熱転写受像シート上に昇華染料を熱転写し、各種のフルカラー画像を形成する方法が提案されている。この場合には、加熱手段として、プリンターのサーマルヘッドによる加熱によって、３色または４色の多数の加熱量が調整された色ドットを熱転写受像シートの受容層に転移させ、該多色の色ドットにより原稿のフルカラーを再現するものである。このように形成された画像は、使用する色材が染料であることから、非常に鮮明で、かつ透明性に優れているため、得られる画像は中間色の再現性や階調性に優れ、従来のオフセット印刷やグラビア印刷による画像と同様であり、かつフルカラー写真画像に匹敵する高品質画像の形成が可能である。
【０００３】
このような昇華転写による熱転写記録方式で、熱転写プリンターの印字速度の高速化が進むに従って、今までの熱転写シートでは十分な印字濃度が得られないという問題が生じてきた。また、熱転写による画像の印画物に対し、より高濃度で鮮明なものが要求されてきて、熱転写シート及びその熱転写シートから転写される昇華染料を受容して画像の形成される熱転写受像シートを改良する試みが多くなされている。例えば、熱転写シートの薄膜化により印画における転写感度の向上を試みることが行なわれているが、熱転写シートの製造時や、熱転写記録の際に、熱や圧力等により、シワが生じたり、場合によっては切断するという問題が生じる。
【０００４】
従来の熱転写シートで、高濃度の印画を行う時に、基材フィルムのプラスチックフィルムに、プラスチックの持つ融点以上の高温がサーマルヘッドから加えられる場合に、基材フィルムが熱負けして熱転写シートにシワが発生し、結果として印画される画像に、そのシワによる画像ムラが発生してしまう。このような熱転写シートにシワが起こらないように、基材フィルムの熱転写色材層面とは反対の面に、各種耐熱性樹脂を含む層（耐熱滑性層）を形成することが提案されている。
【０００５】
例えば、特許文献１には、熱転写シートの耐熱滑性層に耐熱性樹脂である熱架橋性高分子を架橋させて耐熱性を向上させることが記載されている。また特許文献２には、熱転写シートの耐熱滑性層に耐熱性樹脂である電子線架橋性高分子を架橋させて耐熱性を向上させることが記載されている。また特許文献３には、熱転写シートの耐熱滑性層に耐熱性樹脂である紫外線架橋性高分子を架橋させて耐熱性を向上させることが記載されている。
【０００６】
しかしながら、これらの方法では、目的とする性能を得るために、層の厚さを増加させると、耐熱性樹脂を硬化させるために多大なエネルギーが必要となり、結果として熱転写シートの基材フィルムに熱変形が生じたりする問題があった。また、熱転写受像シートとして、プラスチックシートを基材としたカード形態などで、基材自体が染料の染着性を有するものを用いたり、あるいはその基材上に染料受容層を設けた受像シートを用いる場合、熱転写シートと熱転写受像シートとが重ね合った状態で、サーマルヘッドとプラテン（ロール）との間に挟まれた状態で、熱圧が加えられる際、上記カードを用いた場合に、印画ムラを無くすなどのため、特に印加される圧力を強くして、その圧力等が直接に熱転写シートにかかり、熱転写シートにシワが生じたり、サーマルヘッドとの摩擦により熱転写シートとサーマルヘッドとの間の走行性に異常が生じたりして、問題が生じている。
【０００７】
上記の問題に対して、例えば、特許文献４では、基材シートと耐熱滑性層との間に帯電防止剤のスルホン化ポリアニリン、プライマー成分として特定の粘弾性を有する樹脂を含有するプライマー層を設けることが提案されている。しかし、プラスチックシートを基材としたカード形態の受像シートに対しては、未だ印画の際の熱転写シートのシワが生じる問題がある。
【０００８】
【特許文献１】特開平６−２７８３７３号公報
【特許文献２】特開平６−１７１２４８号公報
【特許文献３】特開平２−１２８８９９号公報
【特許文献４】特開２００１−１６５３号公報
【発明の開示】
【発明が解決しようとする課題】
【０００９】
したがって、上記の問題を解決するために本発明の目的は、基材フィルムの一方の面に熱転写性色材層が形成され、他方の面に耐熱滑性層が形成されている熱転写シートにおいて、基材フィルムと耐熱滑性層との間に耐熱プライマー層を設けて、耐熱滑性層と基材フィルムとの接着性に優れ、印画によるシワ等を防止した耐熱性を有する熱転写シートを提供することである。
【課題を解決するための手段】
【００１０】
上記目的は以下の本発明によって達成される。即ち、本発明は、基材フィルムの一方の面に少なくとも２つ以上の熱転写性色材層を面順次に形成し、該基材フィルムの他方の面に耐熱滑性層が形成されている熱転写シートにおいて、基材フィルムと耐熱滑性層との間に耐熱プライマー層を設け、該耐熱プライマー層がアクリル酸モノマーを主体とした共重合体（Ａ）、あるいはメタクリル酸モノマーを主体とした共重合体（Ｂ）を含有し、前記の共重合体（Ａ）、あるいは共重合体（Ｂ）に関し、そのＴｇが３０℃以上８０℃以下であり、かつ、その重量平均分子量が４００００以上３０００００以下であることを特徴とする。
【００１１】
上記のＴｇが低すぎると、熱転写シートを保存したときにタックが生じブロッキング等の問題が生じる。また上記のＴｇが高すぎると、膜が硬く、基材フィルムとの密着性が悪くなる。また、皮膜が硬いため、弾性変形しにくくサーマルヘッドと基材フィルム間の応力を緩和することができず、シワが発生しやすくなる。また、耐熱プライマー層を構成する共重合体の重量平均分子量が小さすぎると凝集破壊しやすく、基材フィルムとの密着性が悪くなってしまう。また一方で、その共重合体の重量平均分子量が高いと、粘度が高くなり、塗工適性が低下する。
【００１２】
前記の耐熱滑性層が水酸基含有熱可塑性樹脂とポリイソシアネート、リン酸エステル系界面活性剤および、高密度ポリエチレンワックス粒子を含み、上記の耐熱滑性層における高密度ポリエチレンワックスの含有量が０．５〜８質量％であり、該高密度ポリエチレンワックスは、融点が１１０℃以上１４０℃以下で、平均粒径が７〜１２μｍの球状粒子であることが好ましい。これにより、サーマルヘッドと耐熱滑性層との摩擦において、サーマルヘッド加熱時と、非加熱時での摩擦力の差が小さく、滑性をもち、印画時における熱転写シートのプリンターでの走行性が安定する。
【００１３】
前記の熱転写性色材層が、少なくともイエロー色材層、マゼンタ色材層、シアン色材層を含むことが好ましく、一つの熱転写シートを用いるのみで、フルカラーの印画物を形成できる。前記の熱転写シートは、カード作製用であることが好ましい。それは、組み合わせて使用する被転写体である受像シートとして、カードを用いた場合に、印画ムラを無くすなどのため、特にサーマルヘッドによる加熱時の印加される圧力が強くなっても、本発明の熱転写シートを用いれば、耐熱プライマー層がアクリル酸モノマーを主体とした共重合体、あるいはメタクリル酸モノマーを主体とした共重合体を含有しているので、この耐熱プライマー層は弾性が高く、熱転写シートの基材フィルムに直接、熱ダメージを与えないようにできた。この結果、印画の際における熱転写シートのシワ発生を防止することができる。
【発明の効果】
【００１４】
熱転写シートの基材フィルムと耐熱滑性層との間に耐熱プライマー層を設け、その耐熱プライマー層がアクリル酸モノマーを主体とした共重合体（Ａ）、あるいはメタクリル酸モノマーを主体とした共重合体（Ｂ）を含有し、前記の共重合体（Ａ）、あるいは共重合体（Ｂ）に関し、そのＴｇが３０℃以上８０℃以下であり、かつ、その重量平均分子量が４００００以上３０００００以下であることにより、熱転写シートの基材フィルム（主としてポリエステルフィルム）との接着力が良好で、印画によるシワ等を防止した耐熱性を有した熱転写シートが得られる。また、上記の熱転写シートは、印画時の加熱及び加圧の条件が厳しくなっても、耐熱プライマー層は弾性が高く、耐熱性に優れているので、熱転写シートの基材フィルムに直接、熱ダメージを与えることなく、印画の際の熱転写シートのシワ発生を防止することができる。
【発明を実施するための最良の形態】
【００１５】
次に、発明の実施の形態について、詳述する。
図１に本発明の熱転写シートである一つの実施形態を示す。基材フィルム１の一方の面に、耐熱プライマー層２、耐熱滑性層３を順次積層し、該基材フィルム１の他方の面に、熱転写性色材層４として、イエロー色材層４１、マゼンタ色材層４２、シアン色材層４３を面順次に繰り返し設けた構成である。
以下に、本発明の熱転写シートを構成する各層について、詳しく説明する。
【００１６】
（基材フィルム）
本発明の熱転写シートを構成する基材フィルム１としては、従来公知のある程度の耐熱性と強度を有するものであればいずれのものでも良く、例えば、０．５〜５０μｍ、好ましくは３〜１０μｍ程度の厚さのポリエチレンテレフタレートフィルム、１，４−ポリシクロヘキシレンジメチレンテレフタレートフィルム、ポリエチレンナフタレートフィルム、ポリフェニレンサルファイドフィルム、ポリスチレンフィルム、ポリプロピレンフィルム、ポリサルホンフィルム、アラミドフィルム、ポリカーボネートフィルム、ポリビニルアルコールフィルム、セロハン、酢酸セルロース等のセルロース誘導体、ポリエチレンフィルム、ポリ塩化ビニルフィルム、ナイロンフィルム、ポリイミドフィルム、アイオノマーフィルム等の樹脂フィルムの他に、コンデンサー紙、パラフィン紙等の紙類や不織布等、又は紙や不織布と樹脂との複合体であってもよい。
【００１７】
（耐熱プライマー層）
本発明では、基材フィルムと耐熱滑性層の間に、アクリル酸モノマーを主体とした共重合体、あるいはメタクリル酸モノマーを主体とした共重合体を含有している耐熱プライマー層２を設けるものである。上記のアクリル酸モノマーを主体とした共重合体は、アクリル酸モノマーとフマル酸モノマーとの共重合体、またはポリアクリル酸と無水マレイン酸を混合させた樹脂が挙げられる。また上記のメタクリル酸モノマーを主体とした共重合体は、メタクリル酸モノマーとイタコン酸モノマーの共重合体が挙げられる。
【００１８】
上記のアクリル酸モノマーを主体とした共重合体、あるいはメタクリル酸モノマーを主体とした共重合体は、一般的にアクリル樹脂と言われるが、アクリル樹脂は、アクリル酸およびその誘導体を重合することによりできる樹脂で、アクリル酸、アクリル酸エステル、アクリルアミド、アクリルニトリル、メタクリル酸、メタクリル酸エステル等の重合体、およびスチレンなど他の単量体との共重合体も含むものである。ジカルボン酸は、カルボキシル基を２つ有するもので、例えばマレイン酸、フマル酸、イタコン酸あるいはそれらの酸無水物を挙げることができる。このようなアクリル樹脂にジカルボン酸をモノマーとして共重合させたものが本発明の耐熱プライマー層で好ましく使用できる。また、アクリル樹脂にジカルボン酸を混合して、アクリル樹脂とジカルボン酸とが化学的に反応して結合したものでなく、ただアクリル樹脂とジカルボン酸とが混ざり合ったものも、本発明の耐熱プライマー層で好ましく使用できる。
【００１９】
アクリル樹脂にジカルボン酸をモノマーとして共重合させる場合、アクリル酸とジカルボン酸との割合は、モル分率でジカルボン酸が０．００１〜０．４、残りをアクリル酸にすることが好ましい。ジカルボン酸が少ないと、耐熱プライマー層と基材フィルムとの接着性が低下し、好ましくない。また、ジカルボン酸が多いと、印画によるシワが発生しやすく、好ましくない。また、アクリル樹脂にジカルボン酸を混合する場合は、アクリル樹脂が１００質量部に対し、ジカルボン酸を０．１〜６０質量部を混合することが好ましい。ジカルボン酸が少ないと、耐熱プライマー層と基材フィルムとの接着性が低下し、耐熱プライマー層が基材フィルムから剥離してしまい、好ましくない。また、ジカルボン酸が多いと、耐熱性が低下してしまうため、印画によるシワが発生しやすく、好ましくない。
【００２０】
上記のアクリル酸モノマーを主体とした共重合体、あるいはメタクリル酸モノマーを主体とした共重合体は、そのＴｇが３０℃以上８０℃以下であるものが好ましい。そのＴｇが３０℃未満であると、熱転写シートを保存したときにタックが生じ、ブロッキング等の問題が生じやすい。また上記のＴｇが８０℃を越えると、膜が硬くなり、基材フィルムとの密着性が悪くなる。また、皮膜が硬いため、弾性変形しにくくサーマルヘッドと基材フィルム間の応力を緩和することができず、シワが発生しやすくなる。本発明で規定されるＴｇは、全て、一般的に知られているＤＳＣ（示差熱量計）により測定したものである。
【００２１】
また上記のアクリル酸モノマーを主体とした共重合体、あるいはメタクリル酸モノマーを主体とした共重合体の重量平均分子量は、４００００以上３０００００以下であるものが好ましく用いられる。耐熱プライマー層を構成する共重合体の重量平均分子量が、４００００未満であると、耐熱プライマー層は凝集破壊しやすく、基材フィルムとの密着性が悪くなってしまう。また一方で、その共重合体の重量平均分子量が３０００００より大きいと、その樹脂を含む耐熱プライマー層を形成するための塗工液の粘度が高くなり、塗工適性が低下する。本発明で規定される重量平均分子量は、ＧＰＣ（ゲルパーミェーションクロマトグラフィー、溶媒はテトラヒドロフラン）により測定した。
【００２２】
上記にあげたアクリル樹脂にジカルボン酸を共重合または混合させたものの他に、耐熱性があれば特に限定せず、熱可塑性樹脂や熱硬化性樹脂の単独又は混合物を加えても良い。より耐熱性向上のために、各種イソシアネート硬化剤や不飽和結合を有するモノマー、オリゴマーとの反応生成物でもよく、硬化方法は、加熱、電離放射線の照射等、硬化手段は特に限定されない。また、バインダー樹脂をシリコーンや長鎖アルキルによって変性した各種変性樹脂も使用可能である。
【００２３】
アクリル樹脂にジカルボン酸を共重合または混合させたものの他に使用できるバインダー樹脂としては、例えば、ポリエステル系樹脂、ポリ酢酸ビニル系樹脂、ポリウレタン系樹脂、ノルボルネン樹脂、ポリオレフィン系樹脂、ポリスチレン系樹脂、ポリ塩化ビニル系樹脂、ポリエーテル系樹脂、ポリアミド系樹脂、ポリカーボネート系樹脂、ポリエチレン樹脂、ポリプロピレン樹脂、ポリビニルクロリド樹脂、ポリビニルブチラール樹脂、ポリビニルアセトアセタール樹脂等のポリビニルアセタール樹脂等の熱可塑性樹脂が挙げられる。上記の変性樹脂としては、市販の各種変性シリコーン樹脂や、アセタール樹脂など、水酸基を有する樹脂に１価の高級アルコールをイソシアネート変性したものを反応させた樹脂等が挙げられる。
【００２４】
耐熱プライマー層を形成する方法としては、上記の材料を塗工適性に合うように選択したアセトン、メチルエチルケトン、トルエン、キシレン等の溶剤又は、水に溶解、或いは分散させて塗工液を作成し、この塗工液をグラビアコーター、ロールコーター、ワイヤバー等の慣用の塗工手段で塗布、乾燥及び固化させて成膜する方法が挙げられる。その塗工量、即ち耐熱プライマー層の厚さは固形分基準で５．０ｇ／ｍ2以下が良く、好ましくは０．１〜２．０ｇ／ｍ2の厚さで、充分な性能を有する耐熱滑性層を形成することが出来る。
【００２５】
（耐熱滑性層）
耐熱滑性層３は、印画時におけるサーマルヘッドの走行性、耐熱性等を向上させる目的で、形成される。耐熱滑性層を形成するバインダー樹脂は熱可塑性樹脂と熱硬化性樹脂またはその架橋体が挙げられる。好ましい熱可塑性樹脂としては、公知の樹脂が使用でき、例えばポリエステル系樹脂、ポリアクリル酸エステル系樹脂、ポリ酢酸ビニル系樹脂、ポリウレタン系樹脂、スチレンアクリレート系樹脂、ポリアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリオレフィン系樹脂、ポリ塩化ビニル樹脂やポリビニルアルコール樹脂等のビニル系樹脂、セルロース樹脂やヒドロキシエチルセルロース樹脂、酢酸セルロース樹脂等のセルロース系樹脂、ポリビニルアセトアセタール樹脂やポリビニルブチラール樹脂等のポリビニルアセタール系樹脂、シリコーン変性樹脂、長鎖アルキル変性樹脂等が挙げられる。本発明で特に好ましい樹脂は、ポリビニルアセトアセタール樹脂やポリビニルブチラール樹脂等のポリビニルアセタール系樹脂、ポリ酢酸ビニル樹脂、ポリエステル系樹脂などの水酸基含有熱可塑性樹脂である。
【００２６】
上記の反応基である水酸基を含有する熱可塑性樹脂と、ポリイソシアネートとの反応硬化物を、耐熱滑性層のバインダー樹脂として使用することが好ましく、耐熱滑性層の耐熱性、塗膜強度及び基材フィルムとの密着性を高めることができる。上記のポリイソシアネートは、従来から公知の塗料、接着剤或いはポリウレタンの合成に使用されているポリイソシアネートでよい。
【００２７】
そのポリイソシアネートとしては、従来種々のものが知られているが、そのうち芳香族系イソシアネートのアダクト体を使用することが望ましい。芳香族系ポリイソシアネートとしては、２，４−トルエンジイソシアネート、２，６−トルエンジイソシアネート、又は、２，４−トルエンジイソシアネートと２，６−トルエンジイソシアネートの混合物、１，５−ナフタレンジイソシアネート、トリジンジイソシアネート、ｐ−フェニレンジイソシアネート、ｔｒａｎｓ−シクロヘキサン、１，４−ジイソシアネート、キシリレンジイソシアネート、トリフェニルメタントリイソシアネート、トリス（イソシアネートフェニル）チオフォスフェートがあげられ、特に２，４−トルエンジイソシアネート、２，６−トルエンジイソシアネート、又は、２，４−トルエンジイソシアネートと２，６−トルエンジイソシアネートの混合物が好ましい。
【００２８】
これらのポリイソシアネートは、例えば、タケネート（武田薬品工業株式会社製）、バーノック（大日本インキ化学工業株式会社製）、コロネート（日本ポリウレタン工業株式会社製）ジュラネート（旭化成工業株式会社製）、ディスモヂュール（バイエル社製）等の商品名で入手して本発明に使用することができる。ポリイソシアネートの添加量は、耐熱滑性層を構成するバインダーの樹脂１００質量部に対し、５〜２００質量部の範囲が適当である。−ＮＣＯ／−ＯＨ比では０．６〜２．０の範囲が好ましい。ポリイソシアネートの使用量が不足する時は、架橋密度が低いため耐熱性が不充分であり、一方、多すぎると形成される塗膜の収縮を制御できず、硬化時間の長期化、未反応−ＮＣＯ基が滑性層中に残存し、大気中の水分と反応する等、不具合を生じることがある。
【００２９】
耐熱滑性層に滑り性を向上させるために添加する滑り性付与剤（滑剤）としては、従来公知の各種滑剤を使用できるが、特にサーマルヘッドによる加熱時（印画時）に十分な滑性をもたせることができるリン酸エステル系界面活性剤を添加することが好ましい。そのリン酸エステル系界面活性剤としては、
１）長鎖アルキルリン酸エステル、例えば、炭素数が通常６〜２０、好ましくは炭素数１２〜１８の飽和又は不飽和高級アルコール、例えば、セチルアルコール、ステアリルアルコール、オレイルアルコール等とリン酸とのモノ及び／又はジエステル等、
２）ポリオキシアルキレンアルキルエーテル又はポリオキシアルキレンアルキルアリールエーテル等のリン酸エステル、
３）前記飽和又は不飽和アルコールのアルキレンオキサイド付加物（通常付加モル数１〜８）又は炭素数８〜１２のアルキル基を少なくとも１個、好ましくは１〜２個有するアルキルフェノールまたはアルキルナフトール（ノニルフェノール、ドデシルフェノール、ジフェニルフェノール等）のリン酸モノまたはジエステル塩等の非イオン性又は陰イオン性リン酸エステル系界面活性剤が挙げられる。
【００３０】
上記のリン酸エステル系界面活性剤の使用量は前記の熱可塑性樹脂１００質量部当たり１〜１００質量部であり、好ましくは２〜５０質量部である。リン酸エステル系界面活性剤の添加量が少ないと、サーマルヘッドに対する熱離型性が充分ではなく、印字皺やヘッド滓、スティッキングの原因となり、一方、添加量が多すぎる場合にも、印字皺やヘッド滓等が生じたり、熱転写シートを巻き取りで保存する際、対向する熱転写性色材層の染料が耐熱滑性層に移行したり、耐熱滑性層のリン酸エステル系界面活性剤が過剰に熱転写性色材層に移行し、印画物の色再現性にまで影響を及ぼすことがある。
【００３１】
本発明では、高密度ポリエチレンワックス粒子を添加することにより、特に非加熱時の耐熱滑性層の滑性を向上させることができ、好ましいものである。その高密度ポリエチレンワックス粒子は、その密度が０．９４〜０．９７のポリエチレンワックス粒子であり、ポリエチレンワックスを粒状に微粉末化したものである。本発明で使用するポリエチレンワックスではないものとして、低密度ポリエチレンワックスがあり、分子構造を比較すると、低密度ポリエチレンは構造上、エチレン重合体で分岐が存在しているのが目立つが、高密度ポリエチレンは比較的、ポリエチレンの直鎖状構造を主体に構成される。
【００３２】
本発明の熱転写シートの耐熱滑性層で使用する高密度ポリエチレンワックス粒子は、粒径としては、平均粒径が１５μｍ以下で、７〜１２μｍの平均粒径のものが好ましい。粒径が小さすぎると、耐熱滑性層の滑性を付与させる機能が低下し、一方で粒径が大きすぎると、サーマルヘッドにカスが付着しやすくなる。また、高密度ポリエチレンワックス粒子の形状は、球状、角状、柱状、針状、板状、不定形状等をとることができるが、本発明の耐熱滑性層の滑性を付与させる点で、球状粒子の形態をとることが好ましく、優れた滑性をもたせ、またサーマルヘッドへのカスが付着しにくくなる。高密度ポリエチレンワックスの平均粒径の範囲を上記にすることにより、熱転写シートに形成された耐熱滑性層の表面で、高密度ポリエチレンワックスが突出して、適正な滑性をもたせることができる。
【００３３】
この高密度ポリエチレンワックス粒子は、耐熱滑性層の全固形分（１００質量％）に対し、０．５〜８質量％の割合で含有させることが好ましい。その含有量が少なすぎると、耐熱滑性層の滑性が低下し、またその含有量が多すぎると、サーマルヘッドにカスが付着しやすくなる。また、高密度ポリエチレンワックス粒子の融点は、１１０℃以上１４０℃以下であることが好ましい。その融点が低すぎると、熱転写シートの保存性が低下したり、耐熱滑性層の塗工後の乾燥工程で、高密度ポリエチレンワックス粒子自体が溶融してしまい、耐熱滑性層の滑性を阻害し、一方で融点が高すぎると、耐熱滑性層の表面凹凸により、熱転写時の色材の転写が不均一となりやすい。尚、融点の測定は、示差走査熱量計（ＤＳＣ）で行った。
【００３４】
耐熱滑性層には、印画時及び非印画時の滑性をもたせるために、リン酸エステル系界面活性剤及び高密度ポリエチレンワックス粒子を含有させているが、その滑性の補助的な調整のために、無機または有機の微粒子を添加することができる。無機微粒子としては、例えば、タルク、カオリン等の粘土鉱物、炭酸カルシウム、炭酸マグネシウム等の炭酸塩、水酸化アルミニウム、水酸化マグネシウム等の水酸化物、硫酸カルシウム等の硫酸塩、シリカ等の酸化物、グラファイト、硝石、窒化ホウ素等の無機微粒子が挙げられる。有機微粒子としては、アクリル樹脂、テフロン（登録商標）樹脂、シリコーン樹脂、ラウロイル樹脂、フェノール樹脂、アセタール樹脂、ポリスチレン樹脂、ナイロン樹脂等からなる有機樹脂微粒子、またはこれらを架橋剤と反応させた架橋樹脂微粒子等が挙げられる。
【００３５】
上記の無機または有機微粒子は、いずれも粒径として、平均粒径で０．５〜３μｍ程度が好ましく用いられる。また上記の無機または有機の微粒子は、熱可塑性樹脂１００質量部に対し、５〜４０質量部の割合で使用することが望ましく、添加量が少なすぎると滑り性が不十分であり、一方多すぎると形成される耐熱滑性層の可撓性や被膜強度が低下する。耐熱滑性層を基材フィルム上に設けるには、上記の成分をアセトン、メチルエチルケトン、トルエン、キシレン等の適当な溶媒に溶解して、耐熱滑性層形成用インキとして、これをグラビアコーター、ロールコーター、ワイヤーバー等の慣用の適切な印刷方法、塗布方法により基材フィルム上に形成する。次いで３０℃〜８０℃の温度に加熱することによって乾燥するとともに、活性水素基である水酸基を有する樹脂と、ポリイソシアネートを反応させて、耐熱滑性層を形成すればよい。
【００３６】
耐熱滑性層の厚さは、固形分の塗工量で、０．５ｇ／ｍ2〜５．０ｇ／ｍ2、好ましくは１．０ｇ／ｍ2〜２．０ｇ／ｍ2である。この膜厚が０．５ｇ／ｍ2よりも薄い場合は、耐熱滑性層としての効果が十分ではなく、また５．０ｇ／ｍ2よりも厚いと、熱転写性色材層へのサーマルヘッドからの熱伝達が悪くなり、印字濃度が低くなるという欠点を生じる。基材フィルム上に耐熱滑性層を設ける場合は、バインダー樹脂とポリイソシアネートとの反応を促進するために加熱することが好ましいが、熱転写性色材層に熱の影響を及ぼさないようにするために、耐熱滑性層を基材シート上に設けた後で、熱転写性色材層を設けることが好ましい。
【００３７】
（熱転写性色材層）
基材フィルムの耐熱プライマー層、耐熱滑性層の設けられている面の他方の面に形成する熱転写性色材層４は、昇華型の熱転写シートである場合には昇華性染料を含む層を形成し、熱溶融型の熱転写シートである場合には顔料などで着色した熱溶融性インキで層を形成する。以下、昇華型の熱転写シートを代表例として詳述するが、本発明は昇華型の熱転写シートのみに限定されるものではない。
【００３８】
昇華型の熱転写性色材層に用いられる染料としては、従来、公知の熱転写シートに使用されている染料は、いずれも本発明に使用可能であり、特に限定されない。これらの染料としてはジアリールメタン系、トリアリールメタン系、チアゾール系、メロシアニン等のメチン系、インドアニリン系、アセトフェノンアゾメチン，ピラゾロアゾメチン，イミダゾルアゾメチン，ピリドンアゾメチン等のアゾメチン系、キサンテン系、オキサジン系、ジシアノスチレン，トリシアノスチレンに代表されるシアノメチレン系、チアジン系、アジン系、アクリジン系、ベンゼンアゾ系、そしてピリドンアゾ，チオフェンアゾ，イソチアゾールアゾ，ピロールアゾ，ピラゾールアゾ，イミダゾールアゾ，チアジアゾールアゾ，トリアゾールアゾ，ジスアゾ等のアゾ系、スピロピラン系、インドリノスピロピラン系、フルオラン系、ローダミンラクタム系、ナフトキノン系、アントラキノン系、キノフタロン系等があげられる。具体的には次のような染料が用いられる。
【００３９】
Ｃ．Ｉ．（Ｃｏｌｏｒ Ｉｎｄｅｘ）ディスパースイエロー５１，３，５４，７９，６０，２３，７，１４１，２０１，２３１
Ｃ．Ｉ．ディスパースブルー２４，５６，１４，３０１，３３４，１６５，１９，７２，８７，２８７，１５４，２６，３５４
Ｃ．Ｉ．ディスパースレッド１３５，１４６，５９，１，７３，６０，１６７
Ｃ．Ｉ．ディスパースオレンジ１４９
Ｃ．Ｉ．ディスパースバイオレット４，１３，２６，３６，５６，３１
Ｃ．Ｉ．ソルベントイエロー５６，１４，１６，２９
Ｃ．Ｉ．ソルベントブルー７０，３５，６３，３６，５０，４９，１１１，１０５，９７，１１
Ｃ．Ｉ．ソルベントレッド１３５，８１，１８，２５，１９，２３，２４，１４３，１４６，１８２
Ｃ．Ｉ．ソルベントバイオレット１３
Ｃ．Ｉ．ソルベントブラック３
Ｃ．Ｉ．ソルベントグリーン３
【００４０】
例えばイエロー染料としてフォロンブリリアントイエローＳ−６ＧＬ（サンド社製、ディスパースイエロー２３１）、マクロレックスイエロー６Ｇ（バイエル社製、ディスパースイエロー２０１）、マゼンタ染料としてＭＳ−ＲＥＤ−Ｇ（三井東圧化学株式会社製、ディスパースレッド６０）、マクロレックスレッドバイオレットＲ（バイエル社製、ディスパースバイオレット２６）、シアン染料はカヤセットブルー７１４（日本化薬株式会社製、ソルベントブルー６３）、フォロンブリリアントブルーＳ−Ｒ（サンド社製、ディスパースブルー３５４）、ワクソリンブルーＡＰ−ＦＷ（ＩＣＩ社製、ソルベントブルー３６）等があげられる。
【００４１】
次に、上記の染料を担持するためのバインダー樹脂としては、エチルセルロース、ヒドロキシエチルセルロース、ヒドロキシプロピルセルロース、メチルセルロース，酢酸セルロース、酢酸・酪酸セルロース等のセルロース樹脂、ポリ酢酸ビニル、ポリビニルアルコール、ポリビニルブチラール、ポリビニルアセトアセタール、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、ポリエステル系樹脂等があげられるが、これらの中ではセルロース系、ポリウレタン系、ビニル系、アクリル系およびポリエステル系の樹脂が耐熱性、染料移行性などの点で好ましく用いられる。
【００４２】
昇華型の熱転写性色材層である染料層は、前記基材フィルムの一方の面に、これらの染料及びバインダー樹脂、必要に応じて添加剤（例えば、離型剤など）やフィラー等を加えて、トルエン、メチルエチルケトン、エタノール、イソプロピルアルコール、シクロヘキサノン、ＤＭＦ等の適当な有機溶剤に溶解したり、あるいは有機溶剤や水等に分散させて、例えば、グラビア印刷法、スクリーン印刷法、リバースロールコーティング印刷法等の手段により塗工および乾燥して塗膜を形成することができる。このようにして形成する染料層は、塗工量の厚さで、乾燥状態で、０．２〜５．０ｇ／ｍ2好ましくは０．４〜２．０ｇ／ｍ2程度の厚さであり、また染料層中の昇華性染料は、染料層の質量の５〜９０質量％好ましくは１０〜７０質量％の量で存在するのがよい。希望する熱転写性色材層の画像がモノカラーである場合は、イエロー、マゼンタ、シアン等の染料層の中から１種を選んで形成し、またフルカラー画像である場合には適当なイエロー、マゼンタ、およびシアン（必要に応じて、ブラックも追加する）の各染料層を選んで形成する。
【００４３】
上記に説明した熱転写性色材層は、少なくとも２つ以上の異なる色相の熱転写性色材層を基材フィルムに面順次に形成することが要件であるが、２つ以上の熱転写性色材層の条件は、昇華性染料を用いた染料層を２つ以上形成したり、染料層と熱溶融性インキの熱転写性色材層の組み合わせや、また熱溶融性インキの熱転写性色材層が２つ以上であっても良い。本発明では特に、基材シートに昇華性染料を含む熱転写性色材層として、イエロー染料層、マゼンタ染料層、シアン染料層を面順次に形成して、フルカラー写真画像に匹敵する高品質の熱転写画像を形成し、かつフルカラーの熱転写画像における各色相間で印画長のズレを防止した、鮮明な画像を形成することが好ましい。尚、黒色の文字やパターンの熱転写画像の場合、上記の染料層のイエロー色材層、マゼンタ色材層、シアン色材層の３色を重ねて、黒色を得ることは可能であるが、カーボンブラックの着色剤を使用した黒色の熱溶融性インキからなる色材層を基材フィルムに追加して、設けることが好ましい。これにより、黒色濃度が高く、鮮明な画像を得ることが出来る。
【００４４】
基材フィルムと熱転写性色材層との接着性を向上させるため、縦延伸後、ポリエステル系樹脂やアクリル系樹脂を各々単独、またはそれらを混合し、メラミン系架橋剤で硬化させた易接着層を塗布してもよい。ただし、易接着層の塗工量は乾燥状態で、０．１ｇ／ｃｍ2以下が好ましく、塗工量むらは縦方向、幅方向ともに±１５％範囲内であることが望ましい。また、易接着層を塗布する方式に限らず、コロナ処理、プラズマ処理等で基材フィルムの表面処理、つまり易接着処理を行ってもよい。
【００４５】
（被転写体）
本発明の熱転写シートは、被転写体としてプラスチックシートを基材に用いたカードと組み合わせて用いることが好ましい。なぜならば、カードに代表されるような柔軟性がなく、剛性が高い材料の被転写体の場合、熱転写プリンターで、正確な寸法精度で、被転写体を搬送することが難しく、イエロー、マゼンタ、シアン等の印画率の異なる画像を印画した際、各色相間で印画長のズレが生じやすく、本発明の熱転写シートを適用すれば、印画長のズレを解消できるからである。もちろん、熱転写受像シートとして従来から知られた紙、合成紙等を基材として用いたものでも使用できる。
【００４６】
被転写体としてのカードとは、プラスチックシート、紙等を基材に用いたものであるが、組み合わせて使用する熱転写シートの熱転写性色材層に昇華性染料を使用した場合、カード基材は記録面に染料受容性を有する材料を用いるか、或いは染料受容性を有しない基材の場合では、表面に染料受容層を形成したものを用いる。上記染料受容層は、昇華性染料を受容し形成された画像を維持するためのものであり各種樹脂から形成される。
【００４７】
上記染料受容層を形成するための樹脂としては、例えば、ポリプロピレン等のポリオレフィン系樹脂、ポリ塩化ビニル、ポリ塩化ビニリデン等のハロゲン化ポリマー、ポリ酢酸ビニル、エチレン酢酸ビニル共重合体、塩化ビニル酢酸ビニル共重合体、ポリアクリルエステル等のビニル系樹脂、ポリビニルホルマール、ポリビニルブチラール、ポリビニルアセタール等のアセタール樹脂、飽和・不飽和の各種ポリエステル樹脂、ポリカーボネート系樹脂、セルロースアセテート等のセルロース系樹脂、ポリスチレン、アクリルースチレン共重合体、アクリロニトリルースチレン共重合体等のスチレン系樹脂、尿素樹脂、メラミン樹脂、ベンゾグアナミン樹脂等のポリアミド樹脂、等が挙げられる。これらの樹脂は、相溶する範囲内で任意にブレンドし用いることもできる。
【００４８】
また上記のような受容層樹脂は、画像形成の熱転写時に染料を保持する染料層のバインダー樹脂と融着を起こす場合もあるので、良好な離型性を得る為に、リン酸エステル、界面活性剤、フッ素系化合物、フッ素系樹脂、シリコーン化合物、シリコーンオイル、シリコーン樹脂等の各種離型剤を受容層中に内添することが好ましく、特に変成シリコーンオイルを添加し、硬化させたものが好ましい。
【００４９】
またカード基材が、記録面に染料受容性を有する材料である場合、基材としてポリ塩化ビニル樹脂シートを使用することが多いが、それ以外のプラスチックシートも使用できる。例えば、ポリプロピレン樹脂、非結晶性環状オレフィン系共重合体、ＡＢＳ、ポリエステル樹脂（＝ポリエチレンテレフタレート樹脂）、非結晶性ポリエステル樹脂、ポリカーボネート樹脂、ポリアリレート樹脂、ポリアミド樹脂もしくはポリイミド樹脂の単独もしくはこれらの樹脂どうし、あるいはこれらの樹脂とこれら以外の樹脂とのブレンド樹脂からなるシートを使用することが好ましい。勿論、上記以外のポリオレフィン系樹脂、ポリスチレン樹脂、ポリ塩化ビニル樹脂も使用可能である。上記プラスチックシートは、透明でもよいが、二酸化チタンを始めとする隠蔽性の高い充填剤を配合して、白色化して白色シートとして使用するのがよい。
【００５０】
本発明の熱転写シートは、ポリ塩化ビニル樹脂からなるカードの作成に適しており、このカード基材には特別の染料受容層を形成することなく、熱転写性色材層の染料層からなる階調性画像及び溶融性インキ層からなる文字、記号、バーコード等を直接印字することが出来る。本発明において特に好ましいカード基材は、ポリ塩化ビニル１００質量部当り０．１乃至１０質量部、更に好ましくは１乃至５質量部の可塑剤を含有するものであって、該カード基材が昇華性染料に対して十分な染着性を有すると共に、熱溶融性インキに対しても良好な接着性を有する。カード基材は単層構成でもよいし、例えば、白色顔料を含む白色のプラスチックシートであるセンターコアの少なくとも一方の面に透明樹脂層を設けた多層構成であってもよい。
【実施例】
【００５１】
次に実施例を挙げて、本発明を更に具体的に説明する。以下、特に断りのない限り、部又は％は質量基準である。
（実施例１）
厚さ６μｍの易接着処理済みポリエチレンテレフタレートフィルムの基材フィルムの一方の面に、バーコーターを用い、下記耐熱プライマー層塗工液１を固形分換算で０．８ｇ／ｍ2の割合で塗工し、９０℃で１分間乾燥させ、耐熱プライマー層を形成した。また、その耐熱プライマー層上に下記耐熱滑性層用塗工液１を固形分換算で１．０ｇ／ｍ2の割合で塗布、９０℃で２時間乾燥させ、耐熱滑性層を形成した。
【００５２】
＜耐熱プライマー層塗工液１＞
・アクリル樹脂                                                        １５．０部
（ＢＲ−６４  重量平均分子量：６５０００、  Ｔｇ：５５℃    三菱レイヨン（株）製）
・メチルエチルケトン                                                １００．０部
・トルエン                                                          １００．０部
【００５３】
＜耐熱滑性層用塗工液１＞
・ポリビニルブチラール樹脂                                            ４．５５部
（エスレックＢＸ−１、積水化学工業（株）製）
・ポリイソシアネート                                                  ２１．０部
（バーノックＤ７５０−４５、固形分４５質量％、大日本インキ化学工業（株）製）
・リン酸エステル系界面活性剤                                            ３．０部
（プライサーフＡ２０８Ｎ、第一製薬工業（株）製）
・タルク（ミクロエースＰ−３、日本タルク工業（株）製）                  ０．７部
・メチルエチルケトン                                                １００．０部
・トルエン                                                          １００．０部
【００５４】
基材シートの他方の面に（易接着処理面に）、バーコーターにより、イエロー染料層（Ｙ）、マゼンタ染料層（Ｍ）、シアン染料層（Ｃ）を、この順に面順次に繰返して形成した。各染料層（Ｙ、Ｍ、Ｃ）は、下記の各染料層（Ｙ、Ｍ、Ｃ）用塗工液をバーコーターを用いて、それぞれ固形分換算で１．０ｇ／ｍ2の割合で塗布、乾燥して、実施例１の熱転写シートを作製した。
【００５５】
＜イエロー染料層用塗工液（Ｙ）＞
・分散染料（ホロンブリリアントイエロー−Ｓ−６ＧＬ）                    ５．５部
・バインダー樹脂                                                        ４．５部
（ポリビニルアセトアセタール樹脂ＫＳ−５、積水化学工業（株）製）
・リン酸エステル系界面活性剤                                            ０．１部
（プライサーフＡ２０８Ｎ、第一製薬工業（株）製）
・ポリエチレンワックス                                                  ０．１部
・メチルエチルケトン                                                  ４５．０部
・トルエン                                                            ４５．０部
【００５６】
＜マゼンタ染料層用塗工液（Ｍ）＞
・分散染料（ＭＳレッドＧ）                                              １．５部
・分散染料（マクロレックスレッドバイオレットＲ）                        ２．０部
・バインダー樹脂                                                        ４．５部
（ポリビニルアセトアセタール樹脂ＫＳ−５、積水化学工業（株）製）
・リン酸エステル系界面活性剤                                            ０．１部
（プライサーフＡ２０８Ｎ、第一製薬工業（株）製）
・ポリエチレンワックス                                                  ０．１部
・メチルエチルケトン                                                  ４５．０部
・トルエン                                                            ４５．０部
【００５７】
＜シアン染料層用塗工液（Ｃ）＞
・分散染料（カヤセットブルー７１４）                                    ４．５部
・バインダー樹脂
（ポリビニルアセトアセタール樹脂ＫＳ−５、積水化学工業（株）製）        ４．５部
・リン酸エステル系界面活性剤                                            ０．１部
（プライサーフＡ２０８Ｎ、第一製薬工業（株）製）
・ポリエチレンワックス                                                  ０．１部
・メチルエチルケトン                                                  ４５．０部
・トルエン                                                            ４５．０部
【００５８】
（実施例２）
実施例１における耐熱プライマー層用塗工液を、下記の耐熱プライマー層用塗工液２にした他は、実施例１と同様にして、実施例２の熱転写シートを作製した。
＜耐熱プライマー層塗工液２＞
・アクリル樹脂                                                        １５．０部
（ＢＲ−１０５  重量平均分子量：５５０００、  Ｔｇ：５０℃    三菱レイヨン（株）製）
・メチルエチルケトン                                                １００．０部
・トルエン                                                          １００．０部
【００５９】
（実施例３）
実施例１における耐熱プライマー層用塗工液を、下記の耐熱プライマー層用塗工液３にした他は、実施例１と同様にして、実施例３の熱転写シートを作製した。
＜耐熱プライマー層塗工液３＞
・アクリル樹脂                                                        １０．０部
（ＢＲ−１０１  重量平均分子量：１６００００、  Ｔｇ：５０℃    三菱レイヨン（株）製）
・メチルエチルケトン                                                １００．０部
・トルエン                                                          １００．０部
【００６０】
（実施例４）
実施例１における耐熱プライマー層用塗工液を、下記の耐熱プライマー層用塗工液４にした他は、実施例１と同様にして、実施例４の熱転写シートを作製した。
＜耐熱プライマー層塗工液４＞
・アクリル樹脂                                                        １５．０部
（ＢＲ−１１６  重量平均分子量：４５０００、  Ｔｇ：５０℃    三菱レイヨン（株）製）
・メチルエチルケトン                                                １００．０部
・トルエン                                                          １００．０部
【００６１】
（実施例５）
実施例１における耐熱プライマー層用塗工液を、下記の耐熱プライマー層用塗工液５にした他は、実施例１と同様にして、実施例５の熱転写シートを作製した。
＜耐熱プライマー層塗工液５＞
・アクリル樹脂                                                        １０．０部
（ＢＲ−９０  重量平均分子量：２３００００、  Ｔｇ：６５℃    三菱レイヨン（株）製）
・メチルエチルケトン                                                １００．０部
・トルエン                                                          １００．０部
【００６２】
（実施例６）
実施例１における耐熱滑性層用塗工液を、下記の耐熱滑性層用塗工液２にした他は、実施例１と同様にして、実施例６の熱転写シートを作製した。
＜耐熱滑性層用塗工液２＞
・ポリビニルブチラール樹脂                                            ４．５５部
（エスレックＢＸ−１、積水化学工業（株）製）
・ポリイソシアネート                                                  ２１．０部
（バーノックＤ７５０−４５、固形分４５質量％、大日本インキ化学工業（株）製）
・リン酸エステル系界面活性剤                                            ３．０部
（プライサーフＡ２０８Ｎ、第一製薬工業（株）製）
・タルク（ミクロエースＰ−３、日本タルク工業（株）製）                  ０．７部
・球状高密度ポリエチレンワックス（固形分比０．５質量％）＊１          ０．０９部
（融点１１０〜１１８℃、平均粒径１０μｍ）
・メチルエチルケトン                                                １００．０部
・トルエン                                                          １００．０部
＊１；ポリエチレンワックスにおける固形分比の数値は、耐熱滑性層の全固形分（１００質量％）に対する質量％である。以下に示す組成のポリエチレンワックスにおける固形分比の数値についても、同様の意味である。
【００６３】
（実施例７）
実施例２における耐熱滑性層用塗工液を、上記の耐熱滑性層用塗工液２にした他は、実施例２と同様にして、実施例７の熱転写シートを作製した。
【００６４】
（比較例１）
実施例１における耐熱プライマー層用塗工液を、下記の耐熱プライマー層用塗工液６にした他は、実施例１と同様にして、比較例１の熱転写シートを作製した。
＜耐熱プライマー層塗工液６＞
・アクリル樹脂                                                        １５．０部
（ＢＲ−８３  重量平均分子量：４００００、  Ｔｇ：１０５℃    三菱レイヨン（株）製）
・メチルエチルケトン                                                １００．０部
・トルエン                                                          １００．０部
【００６５】
（比較例２）
実施例１における耐熱プライマー層用塗工液を、下記の耐熱プライマー層用塗工液７にした他は、実施例１と同様にして、比較例２の熱転写シートを作製した。
＜耐熱プライマー層塗工液７＞
・アクリル樹脂                                                        １０．０部
（ＢＲ−８８  重量平均分子量：４８００００、Ｔｇ：１０５℃    三菱レイヨン（株）製）
・メチルエチルケトン                                                １００．０部
・トルエン                                                          １００．０部
【００６６】
（比較例３）
実施例１における耐熱プライマー層用塗工液を、下記の耐熱プライマー層用塗工液８にした他は、実施例１と同様にして、比較例３の熱転写シートを作製した。
＜耐熱プライマー層塗工液８＞
・アクリル樹脂                                                        １０．０部
（ＢＲ−９５  重量平均分子量：３２００００、  Ｔｇ：８０℃    三菱レイヨン（株）製）
・メチルエチルケトン                                                １００．０部
・トルエン                                                          １００．０部
【００６７】
（比較例４）
実施例１における耐熱プライマー層用塗工液を、下記の耐熱プライマー層用塗工液９にした他は、実施例１と同様にして、比較例４の熱転写シートを作製した。
＜耐熱プライマー層塗工液９＞
・アクリル樹脂                                                        １０．０部
（ＢＲ−１０２  重量平均分子量：３６００００、  Ｔｇ：２０℃  三菱レイヨン（株）製）
・メチルエチルケトン                                                １００．０部
・トルエン                                                          １００．０部
【００６８】
（比較例５）
実施例１における耐熱プライマー層用塗工液を、下記の耐熱プライマー層用塗工液１０にした他は、実施例１と同様にして、比較例５の熱転写シートを作製した。
＜耐熱プライマー層塗工液１０＞
・水性ポリエステル樹脂                                                    １０部
（ポリエスター  ＷＲ−９６０、日本合成化学工業株式会社製）
・水                                                                      ４５部
・イソプロピルアルコール                                                  ４５部
【００６９】
（比較例６）
実施例１における耐熱プライマー層用塗工液を、下記の耐熱プライマー層用塗工液１１にした他は、実施例１と同様にして、比較例６の熱転写シートを作製した。
＜耐熱プライマー層塗工液１１＞
・ポリビニルピロリドン樹脂（Ｋ−１５、ＩＳＰ社製）                      ６．０部
・水                                                                      ４７部
・イソプロピルアルコール                                                  ４７部
【００７０】
上記の各実施例と比較例の熱転写シートについて、基材フィルムと耐熱プライマー層または耐熱滑性層の密着性、及び印画シワ、印画濃度について、評価した。評価方法について、以下に説明する。
評価方法
１．密着性
メンディングテープ（ニチバン製ナイスタック１２ｍｍ幅）を５ｃｍ切り取り、その内３ｃｍを各熱転写シートの耐熱滑性層上に貼り付ける。その後、一気にそのテープを９０°剥離を行い、基材フィルムと耐熱プライマー層または耐熱滑性層が密着しているか、目視にて確認した。
【００７１】
上記の密着性の評価の判断基準は以下の通りである。
○：基材フィルムと耐熱プライマー層または耐熱滑性層が密着し、剥がしたテープには何も残っていない。
△：基材フィルムと耐熱プライマー層または耐熱滑性層の密着性が少し劣り、剥がしたテープには層の剥離が少し認められる。
×：基材フィルムと耐熱プライマー層または耐熱滑性層が密着していなく、剥がしたテープには層の剥離が認められる。
【００７２】
２．印画シワ
各例で作製した熱転写シートを以下に示す被転写体を用いて、以下の印画条件にて、印画を行い、その際に、印画シワの状況を肉眼で評価した。
＜印画条件＞
被転写体：白色塩化ビニルカード
プリンタ：カードプリンタ
印圧：２．２ｋｇ／ｉｎｃｈ
印画速度：３ｍｓｅｃ／ｌｉｎｅ
サーマルヘッド解像度：３００ｄｐｉ
印画パターン：２５５階調目  ベタ画像
印画エネルギー：０．２６ｍＪ／ｄｏｔ
【００７３】
印画シワの評価の判断基準は以下の通りである。
○：印画シワなし。
△：印画物の端部に細かい印画シワが有る。
×：印画物に目立った印画シワが有る。
【００７４】
３．印画濃度
上記の各実施例及び比較例における印画物について、２５５階調目の反射濃度（最高濃度）を測定し、比較例１の印画濃度を基準として、各印画物の濃度の比率を調べ、以下のようにランク付けした。
○：濃度が基準のものと同等（濃度が９７％〜１０３％）
△：濃度が基準と比較し９０〜９７％
×：濃度が基準と比較し９０％未満
【００７５】
上記の密着性、印画シワ及び印画濃度の評価結果を表１に示す。
【表１】
2010125724.tif 000003
【図面の簡単な説明】
【００７６】
【図１】本発明の熱転写シートである一つの実施形態を示す断面図である。
【符号の説明】
【００７７】
１      基材フィルム
２      耐熱プライマー層
３      耐熱滑性層
４      熱転写性色材層
【図１】
2010125724.tif 000004